Brevet FR2981931A1 — publié le 20130503

PROCEDE DE PREPARATION D'UN COMPOSE COMPRENANT AU MOINS UN MOTIF P-HYDROXY-URETHANE ET/OU AU MOINS UN MOTIF y-HYDROXY-URETHANE. Description Domaine technique de l'invention. L'invention a pour objet un procédé de préparation d'un composé comprenant au moins un motif p-hydroxy-uréthane et/ou au moins un motif yhydroxy-uréthane, consistant à faire réagir un composé A comprenant au moins un motif réactif cyclocarbonate avec un composé B comprenant au moins un motif réactif amino (-NH2) en présence d'un catalyseur. Elle a également pour objet l'utilisation d'au moins un complexe organométallique contenant un métal de transition, et au moins deux ligands acétylacétonato, et éventuellement associé à un co-catalyseur, pour catalyser ledit procédé. Elle concerne le domaine technique de préparation de dérivés 20 d'uréthane. État de la technique. 25 Les polyuréthanes occupent une place de choix dans le domaine des polymères, en raison à la fois de leur nature très diversifiées et de leurs application dans de nombreux produits tels que les revêtements, les peintures, les adhésifs, les vernis, les mousses, les fibres élastiques, les matériaux isolants, les résines diélectriques, les gaines de câbles électriques ou encore les dispositifs médicaux. Les polyuréthanes conventionnels sont habituellement synthétisés par réaction de polycondensation entre un di- ou polyol et un di- ou polyisocyanate. La toxicité et l'instabilité des isocyanates constituent un inconvénient majeur. En outre, les isocyanates sont classiquement obtenus à partir du phosgène, lui- même un réactif dangereux pour la santé et l'environnement. De nombreux travaux de recherche ont été effectués pour mettre en oeuvre des procédés moins nocifs. Ainsi, depuis quelques années, un nouveau procédé de préparation de polyuréthanes est étudié. Il est apparu que la réaction de condensation entre une diamine et une molécule comportant deux groupes cyclocarbonates conduit à la formation de polyuréthanes, sans faire appel à des composés isocyanates (Ochia, B; Satoh, Y; Endo, T, J, Polym. Sci. Part A : Polym Chem., 39, 4091, 2001). Un tel procédé est par exemple décrit dans les documents de brevets suivants : US5340889 (Crawford et al.), US2802022 (Groszos et al.), US4758615 (Engel et al.), US6120905 (Figovsky), US2935494 (Whelan et al.), US3072613 (Whelan et al.), US3072613 (Whelan et al.), EP1070733 (POLYMATE LTD et al.). L'intérêt de ce nouveau procédé est qu'il conduit à des polyuréthanes sans isocyanates présentant une meilleure stabilité hydrolytique que les polyuréthanes conventionnels du fait de la formation d'un groupement hydroxyle (-OH) en position 13 de la fonction uréthane (ou carbamate) [Figovski, 0., Improving the protective properties of non metallic corrosion resistant materials and coatings. Journal of Medeleev Chemical Society, N. Y., USA 1988 Vol 33 No 3. pp 31-36]. Cependant, l'énergie d'activation de la réaction étant très élevée, une conversion quantitative des réactifs est atteinte lorsque la polycondensation est réalisée à des températures supérieures à 80°C et lorsque le temps de la réaction est supérieur à 200h. Afin d'optimiser cette réaction de condensation, diverses méthodes préconisent l'emploi de catalyseurs. Parmi ces méthodes, on peut citer celles décrites dans les documents de brevets US5055542 (Honel et al.), US5132458 (Honel et al.), US5977262 (Anderson), W02003066580 (UCB, S.A.), W02005016993 (HUNTSMAN ADVANCED MATERIALS GMBH). Les catalyseurs utilisés sont généralement choisis parmi les bases de Lewis, les sels alcalins, les sels d'ammonium quaternaires et les argiles modifiées. Mais la température et la durée de réaction restent élevées, ce qui est très pénalisant au niveau industriel. Il existe donc un besoin pour une méthode efficace de synthèse 15 d'hydroxyuréthanes, en particulier de composés comprenant au moins un motif 13-hydroxy-uréthane et/ou au moins un motif y-hydroxy-uréthane. Ainsi, un premier objectif de la présente invention est de proposer un procédé de préparation de composés comprenant au moins un motif 13-hydroxy- 20 uréthane et/ou au moins un motif y-hydroxy-uréthane, qui soit significativement plus efficace que les procédés connus de l'art antérieur. Un autre objectif de l'invention est de proposer un procédé de préparation de composés comprenant au moins un motif 13-hydroxy-uréthane 25 et/ou au moins un motif y-hydroxy-uréthane, qui puisse être réalisé avec un rendement élevé, répondant ainsi aux exigences économiques de l'industrie. L'invention a également pour objectif de proposer un procédé de préparation de composés comprenant au moins un motif p-hydroxy-uréthane 30 et/ou au moins un motif y-hydroxy-uréthane, qui puisse être réalisé dans des conditions moins sévères que les procédés connus jusqu'à présent, notamment en ce qui concerne la température de réaction. L'invention a également pour objectif de proposer un procédé qui permet de conduire en un temps de réaction très court à des composés comprenant au moins un motif p-hydroxy-uréthane et/ou au moins un motif y-hydroxy-uréthane, de meilleure qualité que ceux obtenus par les procédés connus de l'art antérieur. Encore un autre objectif de l'invention est de proposer un procédé de préparation de composés comprenant au moins un motif p-hydroxy-uréthane et/ou au moins un motif y-hydroxy-uréthane, qui vise à mieux préserver la santé des opérateurs et à mieux respecter l'environnement. Divulgation de l'invention. Il a à présent été trouvé que ces buts peuvent être atteints en totalité ou en partie au moyen du procédé qui est décrit ci-après. La solution proposée par l'invention est un procédé de préparation d'un composé comprenant au moins un motif I3-hydroxy-uréthane et/ou au moins un motif y-hydroxy-uréthane, consistant à faire réagir un composé A comprenant au moins un motif réactif cyclocarbonate avec un composé B comprenant au moins un motif réactif amino (-NH2) en présence d'un catalyseur. Ce procédé est remarquable en ce que le catalyseur comprend au moins un complexe organométallique. De manière inattendue, la demanderesse a découvert lors de ses recherches qu'en utilisant un catalyseur de type complexe organométallique, on pouvait optimiser de manière remarquable le procédé de préparation de composés comprenant au moins un motif p-hydroxy-uréthane et/ou au moins un motif y-hydroxy-uréthane. En effet, l'utilisation d'un tel catalyseur permet : de réaliser le procédé de l'invention à des températures inférieures à 170°C, le plus souvent inférieures à 100°C, de préférence inférieures à 50°C, encore préférentiellement à la température ambiante (environ 25°C), d'augmenter la cinétique de réaction de manière significative, et d'accéder aux composés comprenant au moins un motif 6-hydroxy- uréthane et/ou au moins un motif y-hydroxy-uréthane avec un très bon rendement et de très bonne qualité, et ce en un temps de réaction beaucoup plus court qu'avec les catalyseurs préconisés par les méthodes connues, ce temps de réaction étant généralement inférieur à 600 minutes, le plus souvent inférieur à 480 minutes, et dans certains cas ce temps de réaction peut être de quelques minutes seulement. Par ailleurs, un tel procédé ne nécessite pas l'utilisation de produits 15 toxiques tels que les isocyanates et peut être mis en oeuvre sans solvant ou avec peu de solvant lorsque cela est nécessaire. Le procédé selon l'invention possède donc un potentiel important. 20 D'autres caractéristiques préférées de l'invention sont listées ci-dessous, chacune de ces caractéristiques pouvant être considérée seule ou en combinaison avec les caractéristiques remarquables définies ci-dessus : - le complexe organométallique contient un métal de transition choisi parmi les groupes IIIA ; IIIB, IVA, IVB, VB, VIB, VIIB et VIII du tableau 25 périodique, et au moins deux ligands 6-dicétonate. - le complexe organométallique est choisi dans la liste suivante : tris(acétylacétonate) d'aluminum(III), tris(hexafluoroacétylacétonate) d'aluminium(III), tris(trifluoroacétylacétonate) d'aluminium(III), tris(2,2,6,6- tétraméthy1-3,5-heptanedionato)aluminium(III), tris(acétylacétonate) de 30 chrome(III), tris(2,2,6,6-tétraméthyl-3,5-heptanedionate) de chrome(III), tris(acétylacétonate) de cobalt(III), tris(nitro-acétylacétonate) de cobalt(III), ^ ... tris(2,2,6,6-tétraméthy1-3,5-heptanedionate) de Cobalt(I11), bis(acétylacétonate) de cuivre(II), bis(2,2,6,6- tétraméthyl -3,5-heptanedionate) de cuivre(II), tris(acétylacétonato)gallium (III), acétylacétonate d'hafnium(IV), tris(acétylacétonato)indium(III), tris(acétylacétonate) de fer(II1), tris(2,2,6,6- tétraméthyl -3,5-heptanedionate) de fer(II1), tris(acétylacétonate) de manganèse (III), bis(acétylacétonate) de nickel(11), bis(acétylacétonate) de palladium(11), bis(trifluoroacétylacétonate) de palladium (Il), bis(acétylacétonate) d'oxyde de titane (IV), bis(2,2,6,6-tétraméthyl-3,5-heptanedionate) d'oxyde de titane(IV), tris(2,2,6,6-tétraméthyl-3,5-heptanedionato) de titane (III), tris(2,2,6,6- tétraméthyl-3,5-heptanedionato) oxotitane (IV), dichloro-bis-(2,2,6,6- tétraméthy1-3,5-heptanedionato)titanium(IV), le (diisopropoxyde)bis(acétylacétonate) de titane(IV), di(isopropoxide)bis(2,2,6,6- tétraméthy1-3,5-heptanedionato)titanium(IV), bis(acétylacétonate) de zinc(II), tetrakis(acétylacétonate)zirconium (IV), tetrakis(hexafluoroacétylacétonate) de zirconium(IV), tetrakis(2,2,6,6- tétraméthy1-3,5-heptanedionato)zirconium(IV), tetrakis(trifluoroacétylacétonate) de zirconium(IV). - le rapport molaire complexe organométallique/composé A est compris entre 0,001 à 0,05, de préférence entre 0.002 et 0,01. - le catalyseur comprend en outre un co-catalyseur choisi parmi les trialkylamines, les amines hétérocycliques aromatiques, les trialkylphosphines, les triarylphosphines, les trialkylphosphites, les triarylphosphites, les sels de 25 tetralakyl ammoniums ou leurs mélanges. - Le co-catalyseur est utilisé à raison de 1,5 à 3 moles par mole de complexe organométallique, de préférence à 2 moles par mole de complexe organométallique. 30 - le composé A est choisi dans le groupe des composés, oligomères ou polymères terminés par au moins un cyclocarbonate, de préférence au moins deux cyclocarbonates. - le composé A est un composé répondant à: la formule générale Al : 0 04 R2>H0 Ri n Al dans laquelle : n représente un nombre entier égal à 1 ou 2, Ri représente un atome d'hydrogène ou un groupe alkyle en Cl-6, linéaire ou ramifié, saturé ou insaturé, et le cas échéant, substitué par un ou plusieurs substituants choisis parmi halogène, hydroxy, cyano, carboxy, trifluorométhyl, alkyl en C1-6, alkylamino en C1-6, dialkylamino en C1-6, alcoxy en C1_6, alkylcarboxylate en C1-6, R2 représente un atome d'hydrogène ou un groupe choisi parmi : un alkyle en C1_20, linéaire ou ramifié, saturé ou insaturé, et dans lequel des unités méthylènes non voisines peuvent être remplacées par des radicaux -0-, -S-, - S(0)-, -S02-, -0-C(=0)-, -N(R21)-, -N(R21)-C(=0)-, -N(R21)-C(=0)-0-, -N(R21)- C(=0)-N(R22)-, avec R21 et R22 identiques ou différents, représentant des atomes d'hydrogène ou des radicaux choisis parmi alkyl en C1_6 ou aryle en C6- 14; un cycloalkyle en C3_10; un aryle en C6_14; un hétérocyle en C3_10 portant un ou plusieurs hétéroatomes choisis parmi N, O, S; un hétéroaryl en C4_13 portant un ou plusieurs hétéroatomes choisis parmi N, O, S ; les membres de ce groupe étant éventuellement substitués par un ou plusieurs substituants choisis parmi halogène, hydroxy, cyano, carboxy, trifluorométhyl, alkyl en Cl-6, alkylamino en C1-6, dialkylamino en C1-6, alcoxy en C1-6, alkylcarboxylate en C1- 6, ou, la formule générale A2: A2 dans laquelle : - n, n', identiques ou différents représentent un nombre entier égal à 1 ou 15 2, - R3 et R4, identiques ou différents, représentent un atome d'hydrogène ou un groupe alkyle en C1-6, linéaire ou ramifié, saturé ou insaturé, et le cas échéant, substitués par un ou plusieurs substituants choisis parmi halogène, 20 hydroxy, cyano, carboxy, trifluorométhyl, alkyl en C16, alkylamino en C1_6, dialkylamino en Ci_6, alcoxy en Ci_6, alkylcarboxylate en C1-6, - R5 représente: 25 - une liaison directe, un groupe bivalent choisi parmi : : un alkylène en C1_20, linéaire ou ramifié, saturé ou insaturé, et dans lequel des unités méthylènes non voisines peuvent être remplacées par des radicaux -0-, -5-, -5(0)-, -S02-, -C(=0)-0-, - N(R21)-, -N(R21)-C(=0)-, -N(R21)-C(=0)-0-, -N(R21)-C(=0)-N(R22)-, avec R21 et R22 identiques ou différents, représentant des atomes d'hydrogène ou des radicaux choisis parmi alkyl en Cl-6 ou aryle en C6-14; un cycloalkylène en C3_10; un arylène en C6-14; un hétérocyclène en C3_10 portant un ou plusieurs hétéroatomes choisis parmi N, O, S; un hétéroarylène C4-13 portant un ou plusieurs hétéroatomes choisis parmi N, O, S; les membres de ce groupe étant éventuellement substitués par un ou plusieurs substituants choisis parmi halogène, hydroxy, cyano, carboxy, trifluorométhyl, alkyl en C1-6, alkylamino en C1-6, dialkylamino en C1_6, alcoxy en C1_6, alkylcarboxylate en C1-6, ou, un groupe bivalent présentant la formule générale I suivante : R10 X R8 R9 _ m' (I) dans laquelle : - m et m' identiques ou différents désignent un nombre entier compris entre 1 à 100, 20 - R6, R7, R8 et R9, identiques ou différents, représentent des atomes d'hydrogène ou des radicaux alkyles en C1-6, linéaires ou ramifiés, saturés ou insaturés, et le cas échéant, substitués par un ou plusieurs substituants choisis parmi halogène, hydroxy, cyano, carboxy, trifluorométhyl, alkyl en C1-6, 25 alkylamino en C1_6, dialkylamino en C1_6, alcoxy en C1_6, alkylcarboxylate en C1- 6, - 10 - - Q et X identiques ou différents représentent un groupe -0-C(=0)-, - N(R21)-, -N(R21)-C(=0)-, -N(R21)-C(=0)-0-, -N(R21)-C(=0)-N(R22)-, avec R21 et R22 sont tels que définis précédemment, . Rio représente un groupe bivalent choisi parmi : un alkylène en C1-20, linéaire ou ramifié, saturé ou non, et dans lequel des unités méthylènes non voisines peuvent être remplacées par des radicaux -0-, -S-, -S(0)- -S02-, - C(=0)-0-, -N(R21)-, -N(R21)-C(=0)-, -N(R21)-C(=0)-0-, -N(R21)-C(=0)-N(R22)-, avec R21 et R22 sont tels que définis précédemment; un cycloalkylène en C3_10; un arylène en C6-14; un hétérocyclène en C3_10 portant un ou plusieurs hétéroatomes choisis parmi N, O, S; un hétéroarylène C4-13 portant un ou plusieurs hétéroatomes choisis parmi N, O, S; les membres de ce groupe bivalent étant éventuellement substitués par un ou plusieurs substituants choisis parmi halogène, hydroxy, cyano, carboxy, trifluorométhyl, alkyl en C1_6, alkylamino en C1_6, dialkylamino en C1_6, alcoxy en C1_6, alkylcarboxylate en C1- 6; ou, un groupe répondant à l'une des formules II ou III : -(CH2-CH2-O)t-CH2- CH2- (Il), ou -C(=0)-CH2-0-(CH2-CH2-0)r-CH2-C(=0)- (III) dans lesquelles : - t, t', identiques ou différents, désignent un nombre entier compris entre 1 et 100. - le composé A est un composé A3 obtenu par : la réaction du 4-hydroxyméthy1-1,3-dioxolan-2-one avec un composé comprenant une ou plusieurs fonctions isocyantes, - la réaction d'estérification du 4-hydroxyméthy1-1,3-dioxolan-2-one avec un composé comprenant une ou plusieurs fonctions acides carboxyliques, la réaction du triglycidyl isocyanurate avec le dioxyde de carbone, ou - la réaction d'un composé comprenant deux ou plusieurs groupes éthers de glycidyle avec le dioxyde de carbone. - le composé B est choisi dans le groupe des composés, oligomères ou polymères terminés par au moins un motif réactif (-NH2), de préférence par au moins deux motifs réactifs (-NH2). - le composé B comprenant au moins un motif réactif amino (-NH2) est choisi dans la liste suivante : butylamine ; hexylamine ; cyclohexylamine ; éthanolamine ; propanolamine ; éthylène diamine ; propylène diamine ; butylène diamine ; pentaméthylène diamine ; hexaméthylène diamine ; heptaméthylène diamine ; tétraméthylène diamine ; octaméthylène diamine ; nonaméthylène diamine ; décaméthylène diamine ; méthyl-2-pentaméthylène diamine ; undécaméthylène diamine ; dodécaméthylène diamine ; xylylène diamine ; isophorone diamine ; triméthyl hexaméthylène diamine ; 1,2- diaminocyclohexane ; 1,4-diaminocyclohexane ; 4,4'-diaminocyclohexyl méthane ; 2-(2-am inoéthoxy)éthanol ; bis-(3-méthy14- aminocyclohexyl)méthane ; 2,2-bis-(4-aminocyclohexyl)propane ; nitrile tri(éthaneamine) ; bis-(3-aminopropyl)méthylamine ; 3-amino-1- (méthylamino)propane ; 3-amino-1-(cyclohexylamino)propane ; N-(2- hydroxyéthyl)éthylène diamine ; 4,7-dioxadécane-1,10-diamine ; 4,9- dioxadodécane-1,12-diamine; 7-méthyl 4,10-dioxatridécane-1,1 3-diamine; une polyéther monoamine de préférence choisie parmi l'hydroxy polyéthyléne glycol amine et la méthoxypolyéthyléne glycol amine, une polyéther diamine, de préférence choisie parmi une polyoxyéthylène diamine et une polyoxypropylène diamine ; et/ou un oligomère ou polymère terminé par au moins un motif réactif amino (-NH2), de préférence par deux ou plusieurs motifs réactifs amino (-NH2), ledit oligomère ou polymère pouvant avoir un squelette polyamide, polyéther et/ou polyester. -12- - le composé A et le composé B sont mélangés de manière à ce que le rapport molaire composé B sur composé A soit compris entre 0,5 et 2, de préférence égal à 1. - le composé A et le composé B sont préalablement mélangés avec un 5 plastifiant avant la mise en contact avec le catalyseur comprenant au moins un complexe organométallique, éventuellement associé à un co-catalyseur. - Le procédé est opéré à une température comprise entre 0°C et 170°C, de préférence 0°C et 100°C, encore préférentiellement à la température ambiante. 10 Un autre aspect de l'invention concerne l'utilisation d'au moins un complexe organométallique contenant un métal de transition choisi parmi les groupes IA, IIA, IIIA ; IIIB, IVA, IVB, VB, VIB, VIIB et VIII du tableau périodique, et au moins deux ligands acétylacétonato, et éventuellement associé à un co- 15 catalyseur, pour catalyser la réaction de condensation entre un composé A comprenant au moins un motif réactif cyclocarbonate et un composé B comprenant au moins un motif réactif amino Description des figures. D'autres avantages et caractéristiques de l'invention apparaîtront mieux à la lecture de la description d'un mode de réalisation préféré qui va suivre, en référence aux figures annexés, réalisées à titre d'exemples indicatifs et non limitatifs et sur lesquels : - la figure 1 illustre un spectre FTIR réalisé à 25 secondes sur le brut réactionnel de la réaction de condensation entre la triméthylhexaméthylène diamine et le 4-(hydroxyméthyl)-1,3-dioxolan-2-one en présence d'une quantité catalytique de la triéthylamine; - la figure 2 illustre le suivi, par spectroscopie FTIR, de l'évolution de la réaction de condensation entre la triméthylhexaméthylène diamine et le 4- 20 25 30 -13- (hydroxyméthyl)-1,3-dioxolan-2-one catalysée par un catalyseur selon l'invention ou par certains catalyseurs préconisés dans les méthodes connues de l'art antérieur ; - la figure 3 illustre le suivi, par spectroscopie FTIR, de l'évolution de la réaction de condensation entre la triméthylhexaméthylène diamine et l'acétate (2-oxo-1,3-dioxolan-4-yl)méthyle catalysée par le catalyseur comprenant le tris(2,4-pentanedione)chrome(III) associé à la triéthylamine. (Superposition des spectres FTIR réalisés sur des prélèvements du mélange réactionnel à 25 secondes et 180 secondes ). - la figure 4 illustre le suivi, par spectroscopie FTIR, de l'évolution de la réaction de condensation entre la tétraéthylène pentamine et le 4- (hydroxyméthyl)-1,3-dioxolan-2-one catalysée, à température ambiante, par le catalyseur comprenant le tris(2,4-pentanedione)chrome(III) associé à la triéthylamine. - la figure 5 illustre le suivi, par spectroscopie FTIR, de l'évolution de la réaction de condensation entre la 3-aminométhy1-3,5,5- triméthylcyclohexylamine et le 4-(hydroxyméthyl)-1,3-dioxolan-2-one catalysée, à température ambiante, par le catalyseur comprenant le tris(2,4- pentanedione)chrome(III) associé à la triéthylamine. - la figure 6 illustre le suivi, par spectroscopie FTIR, de l'évolution de la 25 réaction de condensation entre la Jeffamine® D230 et le 4-(hydroxyméthyl)-1,3- dioxolan-2-one catalysée, à température ambiante, par le catalyseur comprenant le tris(2,4-pentanedione)chrome(III) associé à la triéthylamine. la figure 7 illustre le suivi, par spectroscopie FTIR, de l'évolution de la réaction 30 de condensation entre la tetraéthylènepentamine et un composé comprenant deux motifs réactifs cyclocarbonates obtenu par la réaction du 4- (hydroxyméthyl)-1,3-dioxolan-2-one avec le diisocyante Desmodur N3400, la réaction de condensation étant catalysée, à température ambiante, par le - 14 - catalyseur comprenant le tris(2,4-pentanedione)chrome(III) associé à la triéthylamine. Modes de réalisation de l'invention. Dans le cadre de la présente invention, et sauf mention différente dans le texte, on entend par : « atome d'halogène » : un fluor, un chlore, un brome ou un iode, de préférence un atome de fluor ; - « alkyle» : un groupe aliphatique saturé ou non, linéaire ou ramifié ayant 1 à 20 atomes de carbone successifs (abrégé par alkyle en Cl-20). A titre d'exemples, on peut citer les groupes méthyle, éthyle, propyle, isopropyle, butyle, isobutyle, tertbutyle, pentyle, hexyle, heptyle, octyle, décyle, undécyle, dodécyle, tridécyle, tetradécyle, pentadécyle, hexadécyle, heptadécyle, octadécyle, nonadécyl, icosanyle, propényle, butényle, pentényle, 1-hexényle, heptènyle, octènyle, nonènyle, décènyle, undécènyle, oléyle, linolyle et linolényle etc. Sauf dans les cas où il est spécifié, le radical alkyle peut comporter 1 à 6 atomes de carbones successifs (abrégé par alkyle en C1-6 ). Les groupes alkyles peuvent éventuellement être substitués par un groupe aryle tel que défini ci-après, auquel cas on parle de groupe arylalkyle. Des exemples de groupes arylalkyle sont notamment benzyle, phénéthyle, phénylpropyle, etc. « alkylène » : un groupe alkyle tel que précédemment défini, divalent. « cycloalkyle » : un groupe alkyle cyclique monovalent ayant 3 à 10 atomes de carbone, saturé ou insaturé. A titre d'exemples, on peut citer les 30 groupes cyclopropyle, méthylcyclopropyle, cyclobutyle, cyclopentyle, cyclohexyle, cyclooctyle, cyclononyle, cyclodécyle, etc. - 15- - « cycloalkylène » : un groupe cycloalkyle tel que précédemment défini, divalent. - « aryle » : un groupe hydrocarboné aromatique, ayant 6 à 14 atomes de carbone (abrégé par aryle en 03-14), encore plus préférentiellement 6 atomes de carbone. Les groupes aryles incluent notamment les radicaux phényle, naphtyle et bi-phényle. « arylène » : un groupe aryle tel que précédemment défini, divalent. - « hétérocycle » : un groupe saturé ou insaturé (non aromatique) mono-ou bi-cyclique éventuellement fusionné ou ponté comportant de 3 à 10 atomes (abrégé par hétérocycle en 03_10) dont un au moins atome est choisi parmi les atomes d'oxygène, d'azote ou de soufre,. On citera par exemple les groupes 2,3-dihydrobenzofurane et 1,4-benzodioxane, phthalimide, etc. - « hétérocyclène » un groupe hétérocyclyle tel que précédemment défini, divalent. - « hétéroaryle » : un groupe aromatique mono- ou bi-cyclique comprenant entre 4 et 13 atomes de carbone et comprenant entre 1 et 3 hétéroatomes, tels que l'azote, l'oxygène ou le soufre. A titre d'exemples de groupes hétéroaryles, on peut citer les groupes : furane, pyridine, thiazole, imidazole benzothiophène etc. - « hétéroarylène » un groupe hétéroaryle tel que précédemment défini, divalent. « alcoxy » : un groupe -0-alkyle où le groupe alkyle est tel que 30 précédemment défini et a 1 à 6 atomes de carbones (abrégé alcoxy en C1_6). « alkylamino » : un groupe -NH-alkyle où le groupe alkyle est tel que précédemment défini et a 1 à 6 atomes de carbones (abrégé par alkylamino en 01-6). --- - 16 - - « dialkylamino » : un groupe -N(alkyle)2 où le groupe alkyle est tel que précédemment défini et a 1 à 6 atomes de carbones (abrégé par dialkylamino en C1-6). - « alkylcarboxylate » : un groupe -O-C(=O)-alkyle où le groupe alkyle est tel que précédemment défini et a 1 à 6 atomes de carbones (abrégé par alkylcarboxylate en Cl-6). Les groupes alkyle, alkylène, cycloalkyle, cycloalkylène, aryle , arylène, hétérocycle, hétérocyclène, hétéroaryle, et hétéroarylène peuvent le cas échéant être substitués par un ou plusieurs substituants choisis parmi halogène, hydroxy, cyano, carboxy, trifluorométhyl, alkyl en C1-6, alkylamino en C1-6, dialkylamino en C1_6, alcoxy en C1_6, alkylcarboxylate en C1-6. « composé comprenant au moins un motif 13-hydroxy-uréthane et/ou au moins un motif -y-hydroxy-uréthane » : un composé comprenant un ou plusieurs motifs 3-hydroxy-uréthane; ou un ou plusieurs motifs y-hydroxy-uréthane ; ou un ou plusieurs motifs 13-hydroxy-uréthane et un ou plusieurs motifs rhydroxy- uréthane. L'invention est basée sur la découverte que la présence d'un catalyseur à base de complexes organométalliques, éventuellement associés à un cocatalyseur, permet d'accélérer la formation de composés comprenant au moins un motif 3-hydroxy-uréthane et/ou au moins un y-hydroxy-uréthane dans des conditions douces et avec un excellent taux de conversion. Les complexes organométalliques convenant à la mise en oeuvre du procédé de l'invention sont ceux contenant un métal de transition choisi parmi les groupes IIIA ; IIIB, IVA, IVB, VB, VIB, VIIB et VIII du tableau de classification périodique, et au moins deux ligands p-dicétonate. - 17 - Comme exemples de métal de transition impliqué dans le complexe organométallique, on peut citer l'antimoine, l'argent, le cadmium, le chrome, le cobalt, le cuivre, le étain, le fer, le gallium, le germanium, l'hafnium, l'indium, l'iridium, le manganèse, le mercure, le molybdène, le nickel, le niobium, l'or, l'osmium, le palladium, le platine, le rhénium, le rhodium, le ruthénium, le scandium, le tantale, le titane, le technétium, le tungstène, le vanadium, l'yttrium, le zinc, et le zirconium. Les I3-dicétonates servant de ligands dans le complexe organométallique sont de préférence choisis parmi l'acétylacétonato, le 1,1,1,5,5,5-hexa-fluoro- acétylacétonate, le 1,1,1-trifluoro-acétylacétonate, 1,1,1-trifluoro-5,5-di- méthylacétylacétonate et le 2,2,6,6-tetraméthyl-3,5-heptanedionate. De préférence, le complexe organométallique est choisi dans la liste suivante : tris(acétylacétonate) d'aluminum(III), tris(hexafluoroacétylacétonate) d'aluminium(III), tris(trifluoroacétylacétonate) d'aluminium(111), tris(2,2,6,6- tétraméthy1-3,5-heptanedionato)aluminium(III), tris(acétylacétonate) de chrome(III), tris(2,2,6,6-tétraméthy1-3,5-heptanedionate) de chrome(111), tris(acétylacétonate) de cobalt(I11), tris(nitro-acétylacétonate) de cobalt(I11), tris(2,2,6,6-tétraméthyl-3,5-heptanedionate) de Cobalt(III), bis(acétylacétonate) de cuivre(ll), bis(2,2,6,6- tétraméthyl -3,5-heptanedionate) de cuivre(II), tris(acétylacétonato)gallium (III), acétylacétonate d'hafnium(IV), tris(acétylacétonato)indium(III), tris(acétylacétonate) de fer(III), tris(2,2,6,6- tétraméthyl -3,5-heptanedionate) de fer(III), tris(acétylacétonate) de manganèse (III), bis(acétylacétonate) de nickel(11), bis(acétylacétonate) de palladium(II), bis(trifluoroacétylacétonate) de palladium (Il), bis(acétylacétonate) d'oxyde de titane (IV), bis(2,2,6,6-tétraméthyl-3,5-heptanedionate) d'oxyde de titane(IV), tris(2,2,6,6-tétraméthy1-3,5-heptanedionato) de titane(III), tris(2,2,6,6- tétraméthy1-3,5-heptanedionato) oxotitane(IV), dichloro-bis-(2,2,6,6-tétraméthyl30 3,5-heptanedionato)titanium(IV), le (diisopropoxyde)bis(acétylacétonate) de titane(IV), di(isopropoxide)bis(2,2,6,6-tétraméthy1-3,5- - 18 - heptanedionato)titanium(IV), bis(acétylacétonate) de zinc(II), tetrakis(acétylacétonate)zirconium(IV), tetrakis(hexafluoroacétylacétonate) de zirconium(IV), tetrakis(2,2,6,6- tétraméthy1-3,5-heptanedionato)zirconium(IV) et tetrakis(trifluoroacétylacétonate) de zirconium(IV). Ces complexes organométalliques sont disponibles dans le commerce ou peuvent être préparés par des méthodes connues de l'homme de l'art par exemple par la réaction entre un sel de métal de transition avec l'acétylacétone en présence d'un base tel que décrite par exemple par R.C. Mehrotra dans "Metal Beta-diketonates and Allied Derivatives" Academic Press, 1978 ou par Fackler, J.P., Jr., "Metal 13-Ketoenolate Complexes" in Progress in Inorganic Chemistry, F.A. Cotton, Ed., lnterscience: New York, 1966, Vol. 7, p.471. Le tris(acétylacétonate) de chrome(I11), le tris(acétylacétonate) de fer(I11), le tris(acétylacétonate) de cobalt(III), le bis(acétylacétonate) de zinc(11), le tris(acétylacétonate) d'aluminum(lll), et le bis(acétylacétonate) de nickel(11), représentent les complexes organométalliques convenant particulièrement bien pour la mise en oeuvre du procédé selon l'invention, en particulier en raison de leur faible coût. On peut bien entendu mettre en oeuvre des mélanges de plusieurs complexes organométalliques. La quantité de complexe organométallique mise en oeuvre peut varier dans de larges limites. Elle est généralement telle que le rapport molaire complexe organométallique/composé A est compris entre 0,001 et 0,05, de préférence entre 0,002 et 0,01. Selon une variante particulièrement préférée de l'invention, le complexe 30 organométallique est associé à un co-catalyseur auquel. La Demanderesse a en effet trouvé que la présence d'un tel co-catalyseur permettait d'accélérer - 19 - plus encore la formation de composés comprenant au moins un motif [3- hydroxy-uréthane et/ou au moins un motif y-hydroxy-uréthane. Un tel cocatalyseur peut être de préférence choisi dans le groupe des bases de Lewis et/ou des sels de tetraalkyl ammonium. A titre d'exemples non limitatifs de telles base de Lewis, on peut citer les trialkylamines, telles que la triéthylamine, la tributylamine, ou 1,4- diazabicyclooctane ; les sels de tetralakyl ammoniums, tels que le bromure de tetrabutylammonium ; les amines hétérocycliques aromatiques telles que la pyridine, la 4-diméthylaminopyridine, ou le N-méthyl imidazole ; les trialkylphosphines telles que la triéthylphosphine ou la butylphosphine; les triarylphosphines telles que la triphénylphosphine ; les trialkylphosphites telles que la triméthylphosphite, triéthylphosphite, triisopropylphosphite, tri-nbutylphosphite ; ou les triarylphosphites telles que la triphénylphosphite. Parmi les base de Lewis, on préfère tout particulièrement la triéthylamine, la tributylamine ou la 1,4-diazabicyclooctane. Comme exemple de sels d'ammoniums quaternaires, on peut citer le bromure de tetrabutylammonium et le chlorure de tetrabutylammonium. On peut bien entendu mettre en oeuvre des mélanges de plusieurs cocatalyseurs. Le co-catalyseur est généralement utilisé à raison de 1,5 à 3 moles par 25 mole de complexe organométallique, de préférence à 2 moles par mole de complexe organométallique. Selon un mode de réalisation préféré, le procédé selon l'invention est particulièrement adapté pour la préparation d'un composé comprenant au 30 moins un motif13-hydroxy-uréthane et/ou au moins un motif y-hydroxy-uréthane - 20 - à partir d'un composé A comprenant au moins un motif réactif cyclocarbonate et d'un composé B comprenant au moins un motif réactif amino (-NH2). Un composé A convenant à la mise en oeuvre du procédé de l'invention peut être choisi dans le groupe des composés, oligomères ou polymères terminés par au moins un motif réactif cyclocarbonate, de préférence au moins deux motifs réactifs cyclocarbonates, ces oligomères ou polymères peuvent être linéaires ou ramifiés. Ainsi, selon une première variante, le composé A est un composé répondant à la formule générale Al : Al dans laquelle : n représente un nombre entier égal à 1 ou 2, Ri représente un atome d'hydrogène ou un groupe alkyle en Cl-6, linéaire ou ramifié, saturé ou insaturé, et le cas échéant, substitué par un ou plusieurs substituants choisis parmi halogène, hydroxy, cyano, carboxy, trifluorométhyl, alkyle en C1-6, alkylamino en C1-6, dialkylamino en C1-6, alcoxy en Cts, alkylcarboxylate en C1-6, R2 représente un atome d'hydrogène ou un groupe choisi parmi : un alkyle en C1_20, linéaire ou ramifié, saturé ou insaturé, et dans lequel des unités - 21 - méthylènes non voisines peuvent être remplacées par des radicaux -0-, -S-, - S(0)-, -S02-, -0-C(=0)-, -N(R21)-, -N(R21)-C(=0)-, -N(R21)-C(=0)-0-, -N(R21)- C(=0)-N(R22)-, avec R21 et R22 identiques ou différents, représentant des atomes d'hydrogène ou des radicaux choisis parmi alkyle en Cl-6 ou aryle en C6-14; un cycloalkyle en C3_10; un aryle en C6-14; un hétérocyle en C3_10 portant un ou plusieurs hétéroatomes choisis parmi N, O, S; un hétéroaryl en C4_13 portant un ou plusieurs hétéroatomes choisis parmi N, O, S; les membres de ce groupe étant éventuellement substitués par un ou plusieurs substituants choisis parmi halogène, hydroxy, cyano, carboxy, trifluorométhyl, alkyl en C1-6, alkylamino en C1_6, dialkylamino en C1_6, alcoxy en C1_6, alkylcarboxylate en C1- 6. A titre d'exemple non limitatif de composés Al utilisables dans le procédé de l'invention, on peut citer le 1,3-dioxolan-2-one; le 4-méthyl-1,3- dioxolan-2-one; le 4-éthy1-1,3-dioxolan-2-one ; le 4-(trifluorométhyl)-1,3- dioxolan-2-one; le diméthy1-1,3-dioxolan-2-one; le 4-éthény1-1,3-dioxolan-2-one; le 4-phény1-1,3-dioxolan-2-one; le 4-méthy1-1,3-dioxan-2-one ; le 1,3-dioxan-2- one ; le 4-hydroxyméthy1-1,3-dioxolan-2-one; l'acétate de (2-oxo-1,3-dioxolan4-yl)méthyl ; le 4-(méthoxyméthyl)-1,3-dioxolan-2-one ; le 4-(propan-2-yloxy)- 1,3-dioxolan-2-one ; le 4-(butoxyméthyl)-1,3-dioxolan-2-one ; le 4-(naphthalen- 1-yloxyméthyl)-1,3-dioxolan-2-one ; le 4-(phénylméthoxyméthyl)-1,3-dioxolan-2- one ; le 4-(hexadécoxyméthyl)-1,3-dioxolan-2-one ; le 4-[(E)-octadéc-9-ènoxy]- 1,3-dioxolan-2-one ; le 4-(octoxyméthyl)-1,3-dioxolan-2-one ; le 4-(1-hydroxy-2- phényléthyl)-1,3-dioxolan-2-one ; le 4-(1-hydroxy-2-phénylméthoxyéthyl)-1,3- dioxolan-2-one ; le 44[4-(6-méthoxy-2-phény1-3,4-dihydronaphthalen-1- yl)phénoxy]méthyl]-1,3-dioxolan-2-one ; le 4-(1-hydroxy-2-phénylméthoxyéthyl)1 ,3-dioxolan-2-one. Selon une autre variante, le composé A est un composé répondant 30 à la formule générale A2: - 22 - A2 dans laquelle : - n, n', identiques ou différents représentent un nombre entier égal à 1 ou 2, - R3 et R4, identiques ou différents, représentent un atome d'hydrogène ou un groupe alkyle en Cl-6, linéaire ou ramifié, saturé ou insaturé, et le cas échéant, substitués par un ou plusieurs substituants choisis parmi halogène, hydroxy, cyano, carboxy, trifluorométhyl, alkyl en C1_6, alkylamino en C1_6, dialkylamino en C1_6, alcoxy en C1_6, alkylcarboxylate en C1-6, R5 représente : une liaison directe, un groupe bivalent choisi parmi : : un alkylène en C1_20, linéaire ou ramifié, saturé ou insaturé, et dans lequel des unités méthylènes non voisines peuvent être remplacées par des radicaux -0-, -S-, -S(0)- -S02-, -C(=0)-0-, - N(R21)-, -N(R21)-C(=0)-, -N(R21)-C(=0)-0-, -N(R21)-C(=0)-N(R22)-, avec R21 et R22 identiques ou différents, représentant des atomes d'hydrogène ou des radicaux choisis parmi alkyl en C1-6 ou aryle en C6-14; un cycloalkylène en C3_10; un arylène en C6-14; un hétérocyclène en C3_10 portant un ou plusieurs hétéroatomes choisis parmi N, O, S; un hétéroarylène C4-13 portant un ou plusieurs hétéroatomes choisis parmi N, O, S; les membres de ce groupe étant éventuellement substitués par un ou plusieurs substituants choisis parmi halogène, hydroxy, cyano, carboxy, trifluorométhyl, alkyl en C1-6, alkylamino en C1-6, dialkylamino en C1_6, alcoxy en C1_6, alkylcarboxylate en C1-6, - 23 - ou, un groupe bivalent présentant la formule générale I suivante : Rlo X R8 R9_ m' (I) dans laquelle : - m et m' identiques ou différents désignent un nombre entier compris entre 1 à 100, - R6, R7, R8 et R9, identiques ou différents, représentent des atomes d'hydrogène ou des radicaux alkyles en Cl-6, linéaires ou ramifiés, saturés ou insaturés, et le cas échéant, substitués par un ou plusieurs substituants choisis parmi halogène, hydroxy, cyano, carboxy, trifluorométhyl, alkyl en C1_6, alkylamino en C1_6, dialkylamino en C1_6, alcoxy en C1_6, alkylcarboxylate en C1- 6, - Q et X identiques ou différents représentent un groupe -0-C(=0)-, - N(R21)-, -N(R21)-C(=0)-, -N(R21)-C(=0)-0-, -N(R21)-C(=0)-N(R22)-, avec R21 et R22 sont tels que définis précédemment, . Rio représente un groupe bivalent choisi parmi : un alkylène en C1_29, linéaire ou ramifié, saturé ou non, et dans lequel des unités méthylènes non voisines peuvent être remplacées par des radicaux -0-, -S-, -S(0)- -S02-, - C(=0)-0-, -N(R21)-, -N(R21)-C(=0)-, -N(R21)-C(=0)-0-, -N(R21)-C(=0)-N(R22)-, avec R21 et R22 identiques ou différents, représentant des atomes d'hydrogène ou des radicaux choisis parmi alkyl en C1-6 ou aryle en C6-14; un cycloalkylène en C3_10; un arylène en C6-14; un hétérocyclène en C3_10 portant un ou plusieurs - 24 - hétéroatomes choisis parmi N, O, S; un hétéroarylène C4-13 portant un ou plusieurs hétéroatomes choisis parmi N, O, S; les membres de ce groupe bivalent étant éventuellement substitués par un ou plusieurs substituants choisis parmi halogène, hydroxy, cyano, carboxy, trifluorométhyl, alkyl en Cl-6, alkylamino en C1-6, dialkylamino en C1-6, alcoxy en C1-6, alkylcarboxylate en Cl_ 6; fa ou, un groupe répondant à l'une des formules II ou III : -(CH2-CH2-O)t-CH2- CH2- (Il), ou -C(=O)-CH2-O-(CH2-CH2-O)t'-CH2-C(=O)- (III) dans lesquelles : - t, t', identiques ou différents, désignent un nombre entier compris entre 1 et 100. A titre d'exemple non limitatif de composés répondant à la formule A2 on peut citer le 4-(2-oxo-1,3-dioxolan-4-yI)-1,3-dioxolan-2-one ; le bis[(2-oxo-1,3- dioxolan-4-yl)méthyl] hexanedioate et le 2,5-dithiahexane-1,6-diyI-4,4'-bis(1,3- 20 dioxolan-2-one). Selon encore une autre variante, le composé A est un composé A3 susceptible d'être obtenu par la réaction de condensation du 4-hydroxyméthyl1,3-dioxolan-2-one avec un composé comprenant deux ou plusieurs fonctions 25 isocyantes, tel que le méthylène diphényl diisocyanate ; lei ,3- diisocyanatobenzène ; le 1,4-diisocyanatobenzéne ; le 2,4-diisocyanato-1- méthylbenzène ; le 1-isocyanato-4-[(4- isocyanatocyclohexyl)méthyl]cyclohexane ; le 1,5-diisocyanatonaphthalène ; 1,3-diisocyanato-2-méthylbenzène ; le 1,6-diisocyanatohexane ; le 1- 30 isocyanato-4-(4-isocyanato-3-méthylphényI)-2-méthylbenzène ; le 1-isocyanato- 4-(4-isocyanato-3-méthoxyphényI)-2-méthoxybenzène; le 1,3- bis(isocyanatométhyl)benzène ; 1-isocyanato-4-(isocyanatométhyl)benzène ; le - 25 - 5-isocyanato-1-(isocyanatométhyl)-1,3,3-triméthylcyclohexane ; le 1,4- diisocyanatocyclohexane ; le 2-[2-[[3- (isocyanatométhyl)phényearbamoyloxy]éthoxy]éthyl N- [3-(isocyanatométhyl)phényl]carbamate ; le 1,3-diisocyanato-5-[(2- isocyanatophényl)méthyI]-2-méthylbenzène ; 1,3-diisocyanato-5-[(2- isocyanatophényl)méthy1]-2-méthylbenzène ; le 1,10-diisocyanatodécane; le 1,6-diisocyanato-2,3,4-triméthylhexane ; le 1,5-diisocyanato-2,2- diméthylpentane ; le 1,8-diisocyanatooctane ; le 1,4-diisocyanatobutane ; le 1,4- bis(isocyanatométhyl)cyclohexane ; le 3-[[3- (isocyanatométhyl)phényl]carbamoyloxy]butyl N-[3- (isocyanatométhyl)phényearbamate ; le 1,3-bis[(5-isocyanato-1,3,3- triméthylcyclohexyl)méthyl]urée ; le 1,6,11-undécane triisocyanate ; l'ester éthyl L-lysine triisocyanate ; le triphényl méthane triisocyanate) ; le 1,3-bis(6- isocyanatohexyl)-1-(6-isocyanatohexylcarbamoyl)urea ; le 1,3-diisocyanato-5- [(4-isocyanatophényl)méthyI]-2-méthylbenzène ; le méthyl 642,2-bis[(5- isocyanato-6-méthoxy-6-oxohexyl)carbamoyloxyméthyl] butoxycarbonylamino]- 2-isocyanatohexanoate, ou leurs mélanges. Le composé A3 peut également être obtenu par la réaction 20 d'estérification du 4-hydroxyméthy1-1,3-dioxolan-2-one avec un composé comprenant deux ou plusieurs fonctions acides carboxyliques tels que les diacides aliphatiques ou les diacides aromatiques. Comme exemples de diacides aliphatiques on peut citer l'acide éthanedioïque ; l'acide 1,3- propanedioïque ; l'acide 1,4-butanedioïque ; l'acide 1,5-pentanedioïque ; 25 l'acide 1,6-hexanedioïque ; l'acide 1,7-heptanedioïque ; l'acide 1,8- octanedioïque ; l'acide 1,9-nonanedioïque ; l'acide 1,10-décanedioïque ; l'acide 1,11-undécanedioïque ou l'acide 1,12-dodécanedioïque. Comme exemples de diacides aromatiques on peut citer l'acide benzène-1,2-dicarboxylique ; l'acide benzène-1,3-dicarboxylique ou l'acide benzène-1,4-dicarboxylique. 30 2 98193 1 - 26 - Le composé A3 peut aussi être obtenu par la réaction de condensation du triglycidyl isocyanurate (polyscience Inc.) avec le dioxyde de carbone. Le composé A3 peut aussi être obtenu par la réaction d'un composé 5 comprenant deux ou plusieurs groupes éthers de glycidyle avec le dioxyde de carbone en présence d'un catalyseur telle que décrite dans les documents de brevet US5340889 (Crawford et al.), US7232877 (Figovsky et al.), US5175231 (Rappoport et al.), US6495637 (Rappoport et al.). A titre d'exemples de composés comprenant deux ou plusieurs groupes éthers de glycidyle, on peut 10 citer, le 2-[2-(oxiran-2-ylméthoxy)éthoxyméthyl]oxirane (Quetol 651 ; Polyscience Inc.); 2-[3-(oxiran-2-ylméthoxy)propoxyméthyl]oxirane (polyscience Inc.) , le 2-[4-(oxiran-2-ylméthoxy)butoxyméthyl]oxirane (polyscience Inc.) ; le 2- [2,2-bis(oxiran-2-ylméthoxyméthyl)butoxyméthyl]oxirane (trimethylolpropane triglycidyl ether ); le 24[2-méthy1-3-(oxiran-2-ylméthoxy)-2-(oxiran-2- 15 ylméthoxyméthyl)propoxy]méthyl]oxirane ; le 24[3-(oxiran-2-ylméthoxy)-1- (oxiran-2-ylméthoxyméthyl)propoxy]méthyl]oxirane ; le 2-[[3-(oxiran-2- ylméthoxy)-2,2-bis(oxiran-2-ylméthoxyméthyl)propoxy]méthyl]oxirane (ou Pentaérythritol glycidyl éther) ; N,N-diglycidyl-4-glycidyloxyaniline (Aldrich()); un di- ou polyglycidyle éther de la série HELOXY® (HEXION® specialty chemicals) ; le bis(polyoxyéthylène bis[glycidyl éther]) (Sigma-Aldrich Co.) ; le poly(propylène glycol) (600) bis[glycidyl éther] (polyscience Inc.); ou une résine époxy choisie parmi celles décrites dans le brevet US6410127 (Toray Industries, Inc) ou encore une résine époxy bisphénol choisie parmi celles commercialisées par la société Dow (résine époxy bisphénol A; résine époxy bisphénol F; résine époxy bisphénol NF; résine époxy bisphénol A modifiée; résine époxy bisphénol NF modifiée). On peut bien entendu mettre en oeuvre des mélanges de composés comprenant deux ou plusieurs motifs réactifs cyclocarbonates, par exemple pour la préparation de polyuréthanes hydroxylés. 2 98193 1 - 27 - Le composé B utile dans le procédé de l'invention peut être choisi dans le groupe des composés, oligomères ou polymères terminés par au moins un motif réactif (-NH2), de préférence par au moins deux motifs réactifs (-NH2), ces oligomères ou polymères pouvant être linéaires ou ramifiés. 5 A titres d'exemple de composé B convenant à la mise en oeuvre du procédé selon l'invention, on peut citer : butylamine ; hexylamine ; cyclohexylamine ; éthanolamine ; propanolamine ; éthylène diamine ; propylène diamine ; butylène diamine ; pentaméthylène diamine ; hexaméthylène 10 diamine ; heptaméthylène diamine ; tétraméthylène diamine ; octaméthylène diamine ; nonaméthylène diamine ; décaméthylène diamine ; méthy1-2- pentaméthylène diamine ; undécaméthylène diamine ; dodécaméthylène diamine ; xylylène diamine ; isophorone diamine ; triméthyl hexaméthylène diamine ; 1,2-diaminocyclohexane ; 1,4-diaminocyclohexane ; 4,4'- 15 diaminocyclohexyl méthane ; 2-(2-aminoéthoxy)éthanol ; bis-(3-méthy14- aminocyclohexyl)méthane ; 2,2-bis-(4-aminocyclohexyl)propane ; nitrile tri(éthaneamine) ; bis-(3-aminopropyl)méthylamine ; 3-amino-1- (méthylamino)propane ; 3-amino-1-(cyclohexylamino)propane ; N-(2- hydroxyéthyl)éthylène diamine ; 4,7-dioxadécane-1,10-diamine ; 4,9- 20 dioxadodécane-1,12-diamine; 7-méthy14,10-dioxatridécane-1 ,1 3-diamine; une polyéther monoamine de préférence choisie parmi l'hydroxy polyéthyléne glycol amine et la méthoxypolyéthyléne glycol amine de la série des JEFFAMINE® M (exemple M-600 (XTJ-505), M-1000 (XTJ-506), M-2005, M-2070) ; une polyéther diamine, de préférence choisie parmi une polyoxyéthylène diamine et 25 une polyoxypropylène diamine de la série des JEFFAMINE® D, ED et/ou EDR (exemple JEFFAMINE® D-230 , D-400 ou D-2000 ; EDR-148 (XTJ-504) EDR176 (XTJ-590) ; HK-511 ; ED-600 (XTJ-500) ; ED-900 (XTJ-501) ; ED-2003 (XTJ-502). 30 Le composé B utilisable dans le procédé selon l'invention peut aussi être choisi parmi les triamines, tétramines, les polyoxyéthylènes triamines choisies 2 98193 1 - 28 - dans la série des JEFFAMINE® T (exemple T-403 ; T-3000 (XTJ-509) ; T-5000) et les oligomères ou polymères terminés par au moins un motif réactif amino (NH2), de préférence par deux ou plusieurs motifs réactifs amino (NH2), lesdits oligomères ou polymères pouvant avoir un squelette polyamide, polyéther, 5 et/ou polyéster. (Exemple : un polyamido polyamine tels que ceux préparés par le procédé décrit dans le brevet US5391826( Speranza et al.)]. En général, le composé A comprenant au moins un motif réactif cyclocarbonate et le composé B comprenant au moins un motif réactif amino (- 10 NH2) sont mélangés de manière à ce que le rapport molaire composé B sur composé A soit compris entre 0,5 et 2, de préférence égal à 1. Le rapport molaire pouvant varier autour du rapport stoechiométrique suivant la nature souhaitée du groupe terminal dans le produit final. 15 La présence d'un solvant n'est pas nécessaire pour la réalisation du procédé selon l'invention. Toutefois dans certaines circonstances, la présence du solvant peut être souhaitée en particulier pour solubiliser le complexe organométallique et/ou pour homogénéiser le milieu réactionnel. La quantité de solvant à utiliser dans de cas n'est pas critique. 20 Parmi les solvants convenant à la mise en oeuvre du procédé selon l'invention on peut citer l'eau; les alcools tels que le méthanol, l'éthanol, le 1-propanol, le 2-propanol, le 2-méthyl-1-propanol, le 1-butanol, le 2-butanol, tertbutanol, le 1-pentanol, le 2-pentanol, le 3-pentanol, le 1-hexanol, le 2-méthy1-1- 25 pentanol, le 2-éthyl-1-butanol, le 1-heptanol, le 1-octanol, le 2-octanol, le 1- nonanol or le 1-décanol; les hydrocarbures aliphatiques ou aromatiques, halogénés ou non, tels que le n-hexane, le n-heptane, l'isooctane, le nonane, le décane, le chlorure de méthylène, le chloroforme, le benzène, le chlorobenzène, le toluène, le o-xylène, le m-xylène, le p-xylène, l'éthylbenzène, 30 le cyclohexane ou le méthylcyclohexane ; Les éthers tels que le tetrahydrofurane, le dioxane, le tetrahydropyrane, le 1,2-diméthoxyéthane, le - 29 - 1,2-diéthoxyéthane, le diéthylène glycol diméthyl éther ou le diéthylène glycol diéthyl éther; les cétones tels que l'acétone ou la méthyl éthyl cétone ; les sulfoxydes tels que diméthylsulfoxyde ; les amides tels que la diméthylformamide ou la N-méthyl pyrrolidone ; les nitriles tels que l'acétonitrile ; ou les amines aromatiques telles que la pyridine, Les solvants convenant particulièrement bien pour la mise en oeuvre du procédé selon l'invention sont choisis parmi les solvants polaires présentant un bas point d'ébullition comme le tetrahydrofurane, l'acétone, ou la méthyléthylcétone. Il a en effet été démontré que ce type de solvant permettait notamment d'homogénéiser le milieu réactionnel et de favoriser la réaction de condensation. On peut bien entendu mettre en oeuvre des mélanges de plusieurs solvants. Le procédé selon l'invention peut être conduit à une température allant de 000 à 170°C. On opère le plus souvent à une température comprise entre 0°C et 100°C, de préférence à la température ambiante (environ 25°C). Bien qu'il soit possible de mettre en oeuvre le procédé de l'invention à une pression supérieure à la pression atmosphérique, on préfère le plus souvent opérer à la pression atmosphérique. La durée de la réaction de condensation dépend de la température et de la nature du composé A à condenser avec le composé B ainsi que du catalyseur mis en oeuvre. Elle peut varier entre 0.01 et 600 minutes. De préférence, la durée de réaction est supérieure à 1 minute et ne dépasse pas 480 minutes. Un suivi de l'état d'avancement de la réaction par prélèvement et évaluation du produit formé par la technique de spectroscopie Infrarouge à Transformée de Fourier (FTIR) permet à l'homme de l'art de déterminer aisément la durée de réaction la plus appropriée aux conditions utilisées. - 30 - Le procédé selon l'invention peut être conduit sous agitation mécanique ou magnétique. Il peut être mis en oeuvre dans n'importe quel réacteur ou appareillage permettant de réunir les conditions décrites ci-avant. Le procédé selon l'invention peut être mené aussi bien en continu qu'en discontinu. Industriellement, on préfère le procédé en continu. Le composé A et le composé B peuvent être mis en contact avec le 10 catalyseur comprenant le complexe organométallique et le cas échéant le cocatalyseur, de diverses manières connues en soi. Un mode de réalisation particulièrement préféré de l'invention consiste à réaliser au préalable le mélange du composé A et du composé B, puis à 15 introduire successivement le complexe organométallique et le co-catalyseur dans le mélange sous agitation mécanique, à la température ambiante et à la pression atmosphérique, et enfin à ajouter le solvant pour homogénéiser le mélange réactionnel ainsi obtenu. 20 A la fin de la réaction, le milieu réactionnel peut être soumis à diverses techniques de séparation ou de purification connues telles que l'évaporation du solvant (et le cas échéant du co-cotalyseur) et séchage sous vide. Les rendements bruts élevés obtenus dans ces conditions facilitent 25 l'obtention de composés comprenant au moins un motif p-hydroxy-uréthane et/ou au moins un motif rhydroxy-uréthane de très grande qualité. La présente invention concerne également l'utilisation d'un catalyseur comprenant au moins un complexe organométallique contenant un métal de 30 transition choisi parmi les groupes IIIA ; IIIB, IVA, IVB, VB, VIB, VIIB et VIII du tableau périodique, et au moins deux ligands I3-dicétonate, et éventuellement - 31 - comprenant en outre un co-catalyseur, pour catalyser le procédé selon l'invention. Le procédé de la présente invention permet donc la préparation de 5 composés comprenant au moins un motif 3-hydroxy-uréthane et/ou au moins un motif y-hydroxy-uréthane de haute qualité, ne présentant pas les inconvénients liés aux uréthanes préparés selon les modes opératoires connus de l'art antérieur, c'est-à-dire l'aspect collant des résines d'hydroxyuréthanes préparés à partir de cyclocarbonates par des procédés non quantitatifs ou les 10 troubles causés par les isocyanates résiduels dans les matériaux à base de polyuréthanes conventionnels. Ainsi, le procédé de la présente invention permet d'envisager une utilisation plus facile, plus sûre, et donc plus importante, des hydroxyuréthanes, 15 en particulier des composés comprenant au moins un motif 3-hydroxy-uréthane et/ou au moins un motif y-hydroxy-uréthane, notamment dans les domaines de revêtements, résines de coulées, vernis souples, résines d'imprégnation pour l'isolation électrique ou autres, mais aussi dans les domaines cosmétique, pharmaceutique ou biomédical ou encore comme intermédiaires pour la 20 préparation de résines réticulées. Dans le cadre de la préparation d'hydroxyuréthanes (oligomères linéaires ou ramifiés ou polymères linéaires ou ramifiés) selon le procédé de la présente invention, le mélange formé à partir du composé A et du composé B peut en 25 outre comprendre un plastifiant (inerte) avant la mise en contact avec le catalyseur comprenant le complexe organométallique et le cas échéant le cocatalyseur. Le plastifiant (inerte) ayant pour fonction d'abaisser la viscosité du mélange composé A/composé B, ainsi que celle du produit hydroxyuréthane final, en vue d'améliorer la processabilité de ce dernier, en particulier de faciliter 30 l'application automatisée en coulée. A titre d'exemple de plastifiants pouvant convenir pour la préparation d'hydroxyuréthanes (oligomères linéaires ou - 32 - ramifiés ou polymères linéaires ou ramifiés) selon le procédé de la présente invention on peut citer les plastifiants décrits dans le brevet US5908894 (Genz et al.). De préférence, le plastifiant est choisi parmi les esters d'acide phtalique tels que le phtalate de benzylbutyle (BBP), le phtalate de dibutyle (DBP), le phtalate de diéthyle(DEP), le phthalate de dioctyle (DOP) ou, le phtalate de di- 2-éthylhexyle (DEHP) ; les esters d'acide succinique ; les esters d'acide adipique tels que l'adipate de dibutyle ou l'adipate de dioctyle ; les esters d'acide citrique tels que le 2-(acétyloxy)-1,2,3-propanetricarboxylate de tributyle; les esters d'isosorbide tels que le Polysorb® ID 37 EXP commercialisé par l'entreprise Roquette Frères® S.A.; les sulfonamides tel que le toluène sulfonamide commercialisé par l'entreprise Axcentive® S.A.; les esters de phosphates ou les esters d'acide alkylsulfonique. Préférentiellement encore, le plastifiant est choisi parmi les plastifiants issus de ressources renouvelables tels que les di-esters d'isosorbide. La quantité de plastifiant mise en oeuvre peut varier de 1 à 1000 moles de plastifiant par mole de composé A. Dans un mode de réalisation préféré, le plastifiant est introduit dans le réacteur avant l'introduction du composé A et du composé B. La présente invention est également décrite à l'aide des exemples ci- après, donnés à titre d'illustration sans toutefois en limiter la portée. Exemples Exemple 1: Etude comparative de l'activité catalytique de catalyseurs mis en oeuvre dans la réaction entre un composé cyclocarbonate et une diamine. Dans cet exemple, l'activité catalytique du catalyseur comprenant le tris(2,4-pentanedione)chrome(III) (SACHEM Europe BV), et éventuellement -33- associé à la triéthylamine a été comparée aux catalyseurs préconisés dans les méthodes connues de l'art antérieur, à savoir Bétaine (Sigma), Hydroxyde de tetraéthylammonium (Aldrich), 2-hydroxypyridine (Aldrich), tetraéthylammonium tetrafluoroborate (Aldrich), bromure de tetraméthylammonium (Fluka), triphénylphosphine (Aldrich), triéthylamine (Sigma Aldrich), carbonate de calcium (Aldrich). Cette étude a été réalisée sur la réaction de condensation entre la triméthylhexaméthylène diamine (VESTAMIN TMD, Evonik) et le 4- (hydroxyméthyl)-1,3-dioxolan-2-one (Hunstman). La série d'expériences réalisée est explicitée dans le Tableau 1. Tableau 1: Conditions expérimentales de l'étude des activités catalytiques des différents catalyseurs testés de la réaction de condensation entre la triméthylhexaméthylène diamine et le 4-(hydroxyméthyl)-1,3-dioxolan-2-one. Quantité utilisée en Quantité utilisée en Nature du catalyseur [quantité utilisée] 4-(hydroxyméthyl)-1,3- Triméthylhexaméthylène dioxolan-2-one diamine 3,00 g (25,4 mmol) 4,01 g (25,4 mmol) Absence 3,00 g (25,4 mmol) 4,01 g (25,4 mmol) Bétaine [3,84 mg ; 0,19 mmol] 3,00 g (25,4 mmol) 4,01 g (25,4 mmol) Hydroxyde de tétraéthylammonium [27,90 mg ; 0,19 mmol] 3,00 g (25,4 mmol) 4,01 g (25,4 mmol) 2-Hydroxypyridine [18,00 mg ; 0,19 mmol] 3,00 g (25,4 mmol) 4,01 g (25,4 mmol) Tetraéthylammonium tetrafluoroborate [41,20 mg ; 0,19 mmol] 3,00 g (25,4 mmol) 4,01 g (25,4 mmol) Carbonate de calcium [19,00 mg ; 0,19 mmol] 3,00 g (25,4 mmol) 4,01 g (25,4 mmol) Bromure de tetraméthylammonium [29,20 mg ; 0,19 mmol] 3,00 g (25,4 mmol) 4,01 g (25,4 mmol) Triphénylphosphine [49,80 mg ; 0,19 mmol] 3,00 g (25,4 mmol) 4,01 g (25,4 mmol) Triéthylamine [19,20 mg ; 0,19 mmol] 3,00 g (25,4 mmol) 4,01 g (25,4 mmol) Tris(2,4-pentanedione) chrome III - 34 - [40,53 mg ; 0,12 mmol] 3,00 g (25,4 mmol) 4,01 g (25,4 mmol) Tris(2,4-pentanedione)chrome III [12,80 mg ; 0,04 mmol] et Triéthylamine [3, 84 mg ; 0,04 mmol] La conversion du 4-(hydroxyméthyl)-1,3-dioxolan-2-one en 5 l'hydroxyuréthane correspondant a été suivie par spectroscopie FTIR avec un appareil Nicolet 510P (Figure 1). Afin, de s'affranchir des variations des intensités des bandes entre les différentes analyses réalisées, une approximation de la conversion (a) de ces 10 fonctions a été définie à partir du rapport d'aire (r). Celui-ci correspond au ratio entre l'aire de la bande caractéristique du groupe carbonyl appartenant à l'hétérocycle 1,3-dioxolan-2-one située à 1800 cm-1 et de celle centrée à 769 cm-1 attribuée au Csp2-H de l'hétérocycle oxygéné (Figure 1) : Aire u c = o(t) 15 r(t) = Aire uCSP 2 - H (t) On en déduit la conversion en 4-(hydroxyméthyl)-1,3-dioxolan-2-one a(t) au cours du temps : 20 a(t) = r(0)- r(t) r(o) Les résultats obtenus sont présentés Figure 2. A partir des données présentées Figure 2, il apparaît que l'utilisation de 25 tris(2,4-pentanedione)chrome(Ill) éventuellement additivé de triéthylamine permet une accélération de la réaction de condensation entre le 4- (hydroxyméthyl)-1,3-dioxolan-2-one et la diamine très supérieure aux -35- accélérations induites par les emplois des catalyseurs précédements décrits dans les propositions techniques. Ce système catalytique permet d'atteindre une conversion quantitative du réactif cyclocarbonaté dans un intervalle de temps très court de l'ordre de 120 secondes. Exemple 2 : Catalyse par le système tris(2,4-pentanedione)chrome(III) / triéthylamine de l'addition de la triméthylhexaméthylène diamine sur l' acétate d'(2-oxo-1 ,3-dioxolan-4-yl)méthyle. 1. Préparation de l'acétate d'(2-oxo-1,3-dioxolan-4-Améthyle Dans un ballon bicol de 250 ml surmonté d'un réfrigérant, sont introduits respectivement: le 4-(hydroxyméthyl)-1,3-dioxolan-2-one (29,00 g, 0,22 mol), 15 l'anhydride acétique (22,20 g, 0,21 mol, Sigma, Aldrich) et 2 gouttes d'acide sulfurique pur. Le mélange réactionnel placé sous agitation mécanique est porté à 60°C, sous air et à pression atmosphérique durant 45 minutes. Le brut réactionnel est repris par 80 ml de chloroforme. La phase organique est lavée une dizaine de fois par 200 ml d'eau distillée puis, séchée 20 sur sulfate de magnésium anhydre. Le chloroforme est évaporé sous vide. Le produit est concentré à l'évaporateur rotatif sous vide à 40°C. 20 g d'une huile peu visqueuse, de couleur jaune sont obtenus (Rendement = 39,2%). RMN1H (DMSO) : 5=2,5 ppm (3H, C4H), 4,65 ppm (1H, 4,70 ppm 25 (1H, C3H), 4,77 ppm (1H, C3H), 5,12 ppm (1H, C1H), 5,5 ppm (1H, C2H). Ce spectre RMN 1H a été enregistré avec un appareil 400MHz Bruker AC 400. 2. Addition de la triméthylhexaméthylène diamine sur l'acétate d'(2-oxo- 1,3-dioxolan-4-yOméthyle en présence de tris(2,4-pentanedionehrome(111) / 30 triéthylamine 10 -36- Dans un tube à hémolyse sont introduits en absence de solvant, l'acétate d'(2-oxo-1,3-dioxolan-4-yl)méthyle (4,06 g, 25,40 mmol), la triméthylhexaméthylène diamine (4,01 g, 25,40 mmol), le tris(2,4- pentanedione)chrome(III) (12,80 mg, 0,04 mmol) et la triéthylamine (3,84 mg, 5 0,04 mmol). Le mélange réactionnel placé sous agitation mécanique est laissé à température ambiante, sous air et à pression atmosphérique. La consommation de l'acétate d'(2-oxo-1,3-dioxolan-4-yl)méthyle après le mélange des réactifs a été définie par spectroscopie FTIR (Figure 3) suivant le protocole décrit dans 10 l'exemple 1. L'étude de la conversion de l'acétate d'(2-oxo-1,3-dioxolan-4-yl)méthyle en l'hydroxyuréthane correspondant, réalisée par spectroscopie infrarouge met en évidence une conversion quantitative en moins de 3 minutes à température 15 ambiante de ce réactif. Par conséquent, l'utilisation du système catalytique constitué de tris(2,4-pentanedione)chrome(III) additivé de triéthylamine demeure très efficace pour accélérer la réaction de condensation entre la la triméthylhexaméthylène diamine et l'acétate d'(2-oxo-1,3-dioxolan-4- yl)méthyle. 20 Exemple 3: Catalyse par le système tris(2,4-pentanedione)chrome(III) / triéthylamine de l'addition de la tétraéthylène pentamine sur le 4- (hydroxyméthyl)-1 ,3-dioxolan-2-one. 25 Dans un tube à hémolyse sont introduits en absence de solvant, le 4- (hydroxyméthyl)-1,3-dioxolan-2-one (3,00 g, 25,4 mmol), la tétraéthylène pentamine (5,10 g, 25,4 mmol, Hunstman), le tris(2,4-pentanedione)chrome(III) (12,80 mg, 0,04 mmol) et la triéthylamine (3,84 mg, 0,04 mmol). Le mélange 30 réactionnel placé sous agitation mécanique est laissé à température ambiante, sous air et à pression atmosphérique. -37- La conversion de la 4-(hydroxyméthyl)-1,3-dioxolan-2-one en hydroxyuréthane correspondant a été suivie par spectroscopie FTIR, suivant le protocole décrit dans l'exemple 1. Les résultats obtenus sont présentés à la Figure 4. A partir des données présentées Figure 4, il apparait évident que l'introduction en quantités catalytiques de tris(2,4-pentanedione)chrome(III) et de triéthylamine permet d'atteindre une consommation quantitative à température ambiante de la 4-(hydroxyméthyl)-1,3-dioxolan-2-one dans les 60 secondes suivant le mélange de la tétraéthylène pentamine avec la 4- (hyd roxyméthyl)-1,3-d ioxolan-2-one. Exemple 4 : Catalyse par le système le tris(2,4- pentanedione)chrome(III)/triéthylène amine de la réaction de condensation entre la 3-aminométhy1-3,5,5-triméthylcyclohexylamine et la 4-(hydroxyméthyl)- 1,3-dioxolan-2-one. Dans un tube à hémolyse sont introduits en absence de solvant la 4- (hydroxyméthyl)-1,3-dioxolan-2-one (3 g, 25,4 mmol), la 3-aminométhy1-3,5,5- triméthylcyclohexylamine (4,32 g, 25,4 mmol, Vestamin IPD Evonik), le tris(2,4- pentanedione)chrome(III) (12,8 mg, 0,04 mmol) et la triéthylamine (3,84 mg, 0,04 mmol). Le mélange réactionnel placé sous agitation mécanique est laissé 25 à température ambiante, sous air et à pression atmosphérique. L'étude de l'avancement de la réaction est réalisée par spectroscopie FTIR, suivant le protocole précédemment décrit. L'étude de la conversion de la 4-(hydroxyméthyl)-1,3-dioxolan-2-one en 30 l'hydroxyuréthane correspondant par spectroscopie FTIR (Figure 5) au cours de la réaction d'addition réalisée à température ambiante, met en exergue que ce système catalytique permet de consommer quantitativement à température -38- ambiante les fonctions réactives dans un intervalle de temps de l'ordre d'une heure suivant le mélange des réactifs. Exemple 5 : Catalyse par le système le tris(2,4- pentanedione)chrome(III)/triéthylamine de l'addition de la Jeffamine D230 sur la 4-(hydroxyméthyl)-1,3-dioxolan-2-one. Dans un tube à hémolyse sont introduits en absence de solvant, la 4- (hydroxyméthyl)-1,3-dioxolan-2-one (3,0 g, 25,4 mmol), la Jeffamine D230 (5,84 g, 25,4 mmol, Jeffamine D230 Hunstman), le tris(2,4- pentanedione)chrome(III) (12,80 mg, 0,04 mmol, SACHEM Europe BV ), et la triéthylamine (3,84 mg, 0,04 mmol, Sigma Aldrich). Le mélange réactionnel placé sous agitation mécanique est laissé à température ambiante, sous air et à pression atmosphérique. Le suivi de l'avancement de la réaction est réalisé par spectroscopie FTIR, suivant le protocole précédemment décrit. A partir des données présentées Figure 6, il est observé que l'introduction en quantités catalytiques de tris(2,4-pentanedione)chrome(III) additivé de triéthylamine permet d'atteindre une consommation quantitative, à température ambiante, du réactif cylocarbonaté dans un intervalle de temps de 2h suivant le mélange de la Jeffamine D230 avec la 4-(hydroxyméthyl)-1,3- dioxolan-2-one. Exemple 6 : Addition de la tetraéthylènepentamine diamine sur un bis- cyclocarbonate catalysée par le système tris(2,4- pentanedione)chrome(III)/triéthylène amine. 1. Synthèse d'un bis-cyclocarbonate par addition de la 4-(hydroxyméthyl)- 1, 3-dioxolan-2-one sur le Desmodur N3400 -39- Dans un ballon bicol de 250mL préalablement séché et taré, sont introduits respectivement le prépolymère diisocyanate sur base hexaméthylène diisocyanate (0,26 moles, 100 g Desmodur N3400 Bayer), la 4- (hydroxyméthyl)-1,3-dioxolan-2-one (0,53 moles, 61,4 g) et le dilaurate de dioctyl étain (0,001 moles, 0,744 g, Thorson Chemical GmbH). Le mélange réactionnel est laissé sous agitation magnétique à température ambiante et sous pression atmosphérique pendant 2h. Le brut réactionnel est solubilisé dans 100 ml de tetrahydrofuran puis précipité dans 1L d'eau distillée. Cette procédure est répétée une deuxième fois. Le précipité est dissout dans du tetrahydrofuran (100 mL) puis séché sur sulfate de magnésium anhydre. Le produit est concentré à l'évaporateur rotatif sous vide à 40°C. 150g d'une huile très visqueuse de couleur blanche sont obtenus (Rendement = 93,0%). L'analyse en spectroscopie FTIR du produit obtenu met en évidence 15 l'absence de la bande centrée à 2250 cm-1 caractéristique des fonctions isocyanates (-NCO) du Desmodur N3400 et la présence à 1783 cm-1 de la bande du carbonyl (C=0) du cyclocarbonate. 2 Catalyse par le système tris(2,4-pentanedione)chrome(III) / triéthylamine 20 de la polyaddition de la tetraéthylènepentamine surie bis-cyclocarbonate dérivé du Desmodur N3400. Dans un bécher sont introduits: le bis-cyclocarbonate dérivé du Desmodur N3400 (16,46 g, 25,4 mmol), la tétraéthylène pentamine (5,10 g, 25 25,4 mmol, Hunstman), le tris(2,4-pentanedione)chrome(III) (0,04 mmol, 12,8 mg, SACHEM Europe BV) et la triéthylamine (3,84 mg, 0,04 mmol, Sigma Aldrich). Le milieu réactionnel est homogénéisé par l'addition de 2,0 ml de tetrahydrofuran. - 40 - L'évolution de la consommation en cyclocarbonate au cours du temps de réaction présentée Figure 7 a été définie par spectroscopie FTIR suivant le protocole précédemment décrit. Les données présentées Figure 7 révèlent une consommation quantitative de l'oligomère bis-cyclocarbonate, à température ambiante, dès la 13ème minute suivant le mélange des réactifs. Par conséquent, ce système catalytique permet d'envisager la mise en oeuvre de la synthèse de polyuréthanes hydroxylés linéaires par la voie sans isocyanates dans des temps de réaction très courts.10 REVENDICATIONS1. Procédé de préparation d'un composé comprenant au moins un 5 motif p-hydroxy-uréthane et/ou au moins un motif y-hydroxy-uréthane, consistant à faire réagir un composé A comprenant au moins un motif réactif cyclocarbonate avec un composé B comprenant au moins un motif réactif amino (-NH2) en présence d'un catalyseur, ledit procédé étant caractérisé en ce que ledit catalyseur comprend au moins un complexe organométallique. 10 2. Procédé selon la revendication 1, caractérisé en ce que le complexe organométallique contient un métal de transition choisi parmi les groupes IIIA ; IIIB, IVA, IVB, VB, VIB, VIIB et VIII du tableau périodique, et au moins deux ligands 3-dicétonate. 15 3. Procédé selon la revendication 2, caractérisé en ce que les ligands I3-dicétonate sont choisis dans la liste suivante : acétylacétonato, 1,1,1,5,5,5- hexa-fluoro-acétylacétonate, 1,1,1-trifluoro-acétylacétonate, 1,1,1-trifluoro-5,5- di-méthylacétylacétonate et 2,2,6,6-tetraméthyl-3,5-heptanedionate. 20 4. Procédé selon la revendication 1 ou 2, caractérisé en ce que le complexe organométallique est choisi dans la liste suivante : tris(acétylacétonate) d'aluminum(III), tris(hexafluoroacétylacétonate) d'aluminium(III), tris(trifluoroacétylacétonate) d'aluminium(III), tris(2,2,6,6- 25 tétraméthyl-3,5-heptanedionato)aluminium(III), tris(acétylacétonate) de chrome(III), tris(2,2,6,6-tétraméthy1-3,5-heptanedionate) de chrome(III), tris(acétylacétonate) de cobalt(III), tris(nitro-acétylacétonate) de cobalt(III), tris(2,2,6,6-tétraméthyl-3,5-heptanedionate) de cobalt(III), bis(acétylacétonate) de cuivre(II), bis(2,2,6,6- tétraméthyl -3,5-heptanedionate) de cuivre(II), 30 tris(acétylacétonato)gallium (III), acétylacétonate d'hafnium(IV), tris(acétylacétonato)indium(III), tris(acétylacétonate) de fer(III), tris(2,2,6,6-- 42 - tétraméthyl -3,5-heptanedionate) de fer(II1), tris(acétylacétonate) de manganèse (III), bis(acétylacétonate) de nickel(11), bis(acétylacétonate) de palladium(II), bis(trifluoroacétylacétonate) de palladium(II), acétylacétonate de sodium, bis(acétylacétonate) d'oxyde de titane (IV), bis(2,2,6,6-tétraméthy1-3,5- heptanedionate) d'oxyde de titane(IV), tris(2,2,6,6-tétraméthy1-3,5- heptanedionato) de titane(111), tris(2,2,6,6-tétraméthyl-3,5-heptanedionato) oxotitane(IV), d ichloro-bis-(2,2,6,6-tétraméthy1-3,5-heptanedionato)titan ium(IV), le (diisopropoxyde)bis(acétylacétonate) de titane(IV), di(isopropoxide)bis(2,2,6,6-tétraméthy1-3,5-heptanedionato)titanium(IV), bis(acétylacétonate) de zinc(II), tetrakis(acétylacétonate)zirconium(IV), tetrakis(hexafluoroacétylacétonate) de zirconium(IV), tetrakis(2,2,6,6- tétraméthy1-3,5-heptanedionato)zirconium(IV), tetrakis(trifluoroacétylacétonate) de zirconium(IV). 5. Procédé selon les revendications précédentes, caractérisé en ce que le rapport molaire complexe organométallique/composé A est compris entre 0,001 à 0,05, de préférence entre 0.002 et 0,01. 6. Procédé selon les revendications précédentes, caractérisé en ce que le catalyseur comprend en outre un co-catalyseur choisi parmi les trialkylamines, les amines hétérocycliques aromatiques, les trialkylphosphines, les triarylphosphines, les trialkylphosphites, les triarylphosphites, les sels de tetralakyl ammoniums, ou leurs mélanges. 7. Procédé selon la revendication 6, caractérisé en ce que le co- catalyseur est utilisé à raison de 1,5 à 3 moles par mole de complexe organométallique, de préférence à 2 moles par mole de complexe organométallique . 8. Procédé selon la revendication 1, caractérisé en ce que le composé A est choisi dans le groupe des composés, oligomères ou polymères- 43 - terminés par au moins un cyclocarbonate, de préférence au moins deux cyclocarbonates. 9. Procédé selon les revendications précédentes, caractérisé en ce 5 que le composé A est un composé répondant à: la formule générale Al : 0 04 R2>H0 Ri n 10 Al dans laquelle : n représente un nombre entier égal à 1 ou 2, 15 Ri représente un atome d'hydrogène ou un groupe alkyle en Cl-6, linéaire ou ramifié, saturé ou insaturé, et le cas échéant, substitué par un ou plusieurs substituants choisis parmi halogène, hydroxy, cyano, carboxy, trifluorométhyl, alkyl en C1-6, alkylamino en C1-6, dialkylamino en C1-6, alcoxy en 20 Cts, alkylcarboxylate en C1-6, R2 représente un atome d'hydrogène ou un groupe choisi parmi : un alkyle en C1_20, linéaire ou ramifié, saturé ou insaturé, et dans lequel des unités 25 méthylènes non voisines peuvent être remplacées par des radicaux -0-, -S-, - S(0)-, -S02-, -0-C(=0)-, -N(R21)-, -N(R21)-C(=0)-, -N(R21)-C(=0)-0-, -N(R21)- C(=0)-N(R22)-, avec R21 et R22 identiques ou différents, représentant des atomes d'hydrogène ou des radicaux choisis parmi alkyl en Cts ou aryle en C6- 14; un cycloalkyle en C3-10; un aryle en C6-14; un hétérocyle en C3_10 portant un- 44 - ou plusieurs hétéroatomes choisis parmi N, O, S; un hétéroaryl en C4_13 portant un ou plusieurs hétéroatomes choisis parmi N, O, S ; les membres de ce groupe étant éventuellement substitués par un ou plusieurs substituants choisis parmi halogène, hydroxy, cyano, carboxy, trifluorométhyl, alkyl en Cl-6, alkylamino en C1-6, dialkylamino en C1-6, alcoxy en C1-6, alkylcarboxylate en C1- 6, ou, la formule générale A2: A2 dans laquelle : - n, n', identiques ou différents représentent un nombre entier égal à 1 ou 15 2, - R3 et R4, identiques ou différents, représentent un atome d'hydrogène ou un groupe alkyle en C1-6, linéaire ou ramifié, saturé ou insaturé, et le cas échéant, substitués par un ou plusieurs substituants choisis parmi halogène, 20 hydroxy, cyano, carboxy, trifluorométhyl, alkyl en C1_6, alkylamino en C1_6, dialkylamino en Ci_6, alcoxy en Ci_6, alkylcarboxylate en C1-6, - R5 représente: 25 - une liaison directe, un groupe bivalent choisi parmi : un alkylène en C1_20, linéaire ou ramifié, saturé ou insaturé, et dans lequel des unités méthylènes non voisines peuvent être remplacées par des radicaux -0-, -5-, -S(0)- -S02-, -C(=0)-0-, -N(R21)-, -- 45 - N(R21)-C(=0)-, -N(R21)-C(=0)-0-, , -N(R21)_c(=0)_N(R22'_ ) avec R21 et R22 identiques ou différents, représentant des atomes d'hydrogène ou des radicaux choisis parmi alkyl en C1-6 ou aryle en C6-14; un cycloalkylène en C3-10; un arylène en C6-14; un hétérocyclène en C3_10 portant un ou plusieurs hétéroatomes choisis parmi N, O, S; un hétéroarylène C4-13 portant un ou plusieurs hétéroatomes choisis parmi N, O, S; les membres de ce groupe étant éventuellement substitués par un ou plusieurs substituants choisis parmi halogène, hydroxy, cyano, carboxy, trifluorométhyl, alkyl en C1-6, alkylamino en C1-6, dialkylamino en C1_6, alcoxy en C1_6, alkylcarboxylate en C1-6, ou, un groupe bivalent présentant la formule générale I suivante : Rlo X R8 R9 _ m' (I) dans laquelle : - m et m' identiques ou différents désignent un nombre entier compris entre 1 à 100, 20 - R6, R7, Rg et R9, identiques ou différents, représentent des atomes d'hydrogène ou des radicaux alkyles en C1-6, linéaires ou ramifiés, saturés ou insaturés, et le cas échéant, substitués par un ou plusieurs substituants choisis parmi halogène, hydroxy, cyano, carboxy, trifluorométhyl, alkyl en C1-6, 25 alkylamino en C1_6, dialkylamino en C1_6, alcoxy en C1_6, alkylcarboxylate en C1- 6,- 46 - - Q et X identiques ou différents représentent un groupe -0-C(=0)-, - N(R21)-, -N(R21)-C(=0)-, -N(R21)-C(=0)-0-, -N(R21)-C(=0)-N(R22)-, avec R21 et R22 sont tels que définis précédemment, . Rio représente un groupe bivalent choisi parmi : un alkylène en C1-20, linéaire ou ramifié, saturé ou non, et dans lequel des unités méthylènes non voisines peuvent être remplacées par des radicaux -0-, -S-, -S(0)- -S02-, - C(=0)-0-, -N(R21)-, -N(R21)-C(=0)-, -N(R21)-C(=0)-0-, -N(R21)-C(=0)-N(R22)-, avec R21 et R22 identiques ou différents, représentant des atomes d'hydrogène ou des radicaux choisis parmi alkyl en C1-6 ou aryle en C6-14; un cycloalkylène en C3-10; un arylène en C6-14; un hétérocyclène en C3_10 portant un ou plusieurs hétéroatomes choisis parmi N, O, S; un hétéroarylène C4-13 portant un ou plusieurs hétéroatomes choisis parmi N, O, S; les membres de ce groupe bivalent étant éventuellement substitués par un ou plusieurs substituants choisis parmi halogène, hydroxy, cyano, carboxy, trifluorométhyl, alkyl en C1-6, alkylamino en C1_6, dialkylamino en C1_6, alcoxy en Cts, alkylcarboxylate en C1- ou, un groupe répondant à l'une des formules II ou III : -(CH2-CH2-O)t-CH2- CH2- (Il), ou -C(=O)-CH2-O-(CH2-CH2-O)t'-CH2-C(=O)- (III) dans lesquelles : - t, t', identiques ou différents, désignent un nombre entier compris entre 1 et 100. 10. Procédé selon les revendications précédentes, caractérisé en ce 30 que le composé A est un composé A3 obtenu par : 25 2 9 8 193 1 - 47 - - la réaction du 4-hydroxyméthy1-1,3-dioxolan-2-one avec un composé comprenant deux ou plusieurs fonctions isocyantes , la réaction d'estérification du 4-hydroxyméthy1-1,3-dioxolan-2-one avec un composé comprenant une ou plusieurs fonctions acides carboxyliques, 5 la réaction du triglycidyl isocyanurate avec le dioxyde de carbone, ou la réaction d'un composé comprenant deux ou plusieurs groupes éthers de glycidyle avec le dioxyde de carbone. 11. Procédé selon la revendication 1, caractérisé en ce que le 10 composé B est choisi dans le groupe des composés, oligomères ou polymères terminés par au moins un motif réactif (-NH2), de préférence par au moins deux motifs réactifs (-NH2). 12. Procédé selon les revendications précédentes, caractérisé en ce 15 que le composé B comprenant au moins un motif réactif amino (-NH2) est choisi dans la liste suivante : butylamine ; hexylamine ; cyclohexylamine ; éthanolamine ; propanolamine ; éthylène diamine ; propylène diamine ; butylène diamine ; pentaméthylène diamine ; hexaméthylène diamine ; heptaméthylène diamine ; tétraméthylène diamine ; octaméthylène diamine ; 20 nonaméthylène diamine ; décaméthylène diamine ; méthyl-2-pentaméthylène diamine ; undécaméthylène diamine ; dodécaméthylène diamine ; xylylène diamine ; isophorone diamine ; triméthyl hexaméthylène diamine ; 1,2- diaminocyclohexane ; 1,4-diaminocyclohexane ; 4,4'-diaminocyclohexyl méthane ; 2-(2-am inoéthoxy)éthanol ; bis-(3-méthy14- aminocyclohexyl)méthane ; 2,2-bis-(4-aminocyclohexyl)propane ; nitrile tri(éthaneamine) ; bis-(3-aminopropyl)méthylamine ; 3-amino-1- (méthylamino)propane ; 3-amino-1-(cyclohexylamino)propane ; N-(2- hydroxyéthyl)éthylène diamine ; 4,7-dioxadécane-1,10-diamine ; 4,9- dioxadodécane-1,12-diamine; 7-méthyl 4,10-dioxatridécane-1 ,1 3-diamine; une polyéther monoamine de préférence choisie parmi l'hydroxy polyéthyléne glycol amine et la méthoxypolyéthyléne glycol amine, une polyéther diamine, de 2 9 8193 1 - 48 - préférence choisie parmi une polyoxyéthylène diamine et une polyoxypropylène diamine ; et/ou un oligomère ou polymère terminé par au moins un motif réactif amino (-NH2), de préférence par deux ou plusieurs motifs réactifs amino (-NH2), ledit oligomère ou polymère pouvant avoir un squelette polyamide, polyéther 5 et/ou polyester. 13. Procédé selon les revendications précédentes, caractérisé en ce que le composé A et le composé B sont mélangés de manière à ce que le rapport molaire composé B sur composé A soit compris entre 0,5 et 2, de 10 préférence égal à 1. 14. Procédé selon les revendications précédentes, caractérisé en ce que le composé A et le composé B sont préalablement mélangés avec un plastifiant avant la mise en contact avec le catalyseur comprenant au moins un 15 complexe organométallique, éventuellement associé à un co-catalyseur. 15. Procédé selon les revendications précédentes, caractérisé en ce que la condensation est opérée à une température comprise entre 0°C et 170°C, de préférence entre 0°C et 100°C, encore préférentiellement à la 20 température ambiante. 16. Utilisation d'au moins un complexe organométallique contenant un métal de transition choisi parmi les groupes IIIA ; IIIB, IVA, IVB, VB, VIB, VIIB et VIII du tableau périodique, et au moins deux ligands acétylacétonato, et 25 éventuellement associé à un co-catalyseur, pour catalyser la réaction de condensation entre un composé A comprenant au moins un motif réactif cyclocarbonate et un composé B comprenant au moins un motif réactif amino (- NH2). 30